(57)【特許請求の範囲】
【請求項１】
エチレン・不飽和カルボン酸共重合体のアイオノマー（ａ）又はその組成物から選ばれる樹脂成分（Ａ）１００重量部に対し、ポリエーテルエステルアミド（ｄ）又はその組成物から選ばれるポリエーテルエステルアミド成分（Ｂ）を８〜３０重量部の割合で配合してなるアイオノマー樹脂組成物。
【請求項２】
エチレン・不飽和カルボン酸共重合体のアイオノマー（ａ）が、２価の金属イオンで中和されたアイオノマーである請求項１記載のアイオノマー樹脂組成物。
【請求項３】
エチレン・不飽和カルボン酸共重合体のアイオノマー（ａ）が、２価の金属イオンで４０％以上中和されたアイオノマーである請求項２記載のアイオノマー樹脂組成物。
【請求項４】
樹脂成分（Ａ）におけるアイオノマーの組成物が、エチレン・不飽和カルボン酸共重合体のアイオノマー（ａ）、オレフィン・グリシジルモノマー共重合体（ｂ）及びポリオレフィン（ｃ）からなる組成物である請求項１記載のアイオノマー樹脂組成物。
【請求項５】
ポリエーテルエステルアミド成分（Ｂ）が、示差走査熱量計（ＤＳＣ）で測定した融点が１３０〜１６０℃のもの（Ｂ−１）と、示差走査熱量計（ＤＳＣ）で測定した融点が１４５〜１７５℃であって、（Ｂ−１）の融点より５℃以上高い融点を有するもの（Ｂ−２）の混合物である請求項１〜４のいずれか１項に記載のアイオノマー樹脂組成物。
【請求項６】
（Ｂ−１）と（Ｂ−２）の混合比［（Ｂ−１）／（Ｂ−２）］が、１／２〜５／１の範囲にあることを特徴とする請求項５記載のアイオノマー樹脂組成物。
【請求項７】
請求項１〜６のいずれか１項に記載のアイオノマー樹脂組成物の層を含む単層又は多層のフイルム。
【請求項８】
単層又は多層の基材に、請求項７記載の単層又は多層のフイルムを表皮材として積層してなる多層材料。
【発明の詳細な説明】
【技術分野】
【０００１】
本発明は、外観、意匠性、帯電防止性、加工性、耐傷付き性、耐磨耗性、耐熱性等に優れた成形品を製造することが可能なアイオノマー樹脂組成物及びその用途に関する。とくには、床材、手摺、壁紙等の建築材料や自動車内外装部品、玩具、文具、雑貨などの用途に好適なアイオノマーを主要成分とする樹脂組成物及びその用途に関する。
【背景技術】
【０００２】
不飽和カルボン酸含量が２〜３０重量％のエチレン・（メタ）アクリル酸共重合体のカルボキシル基が金属イオンで中和されてなるアイオノマー樹脂は、そのイオン架橋に起因する特徴から、他のエチレン系コポリマーと比較して耐磨耗性や透明性に優れる性能を示す。その性能を生かし、建材や自動車内外装部品の表面傷付き性を改良する用途に使用することはすでに知られている（例えば特許文献１参照）。該文献によれば、表面光沢、耐スクラッチ性に優れた自動車外装材料が得られることが記載されている。また建材用途の床材においても、机や椅子の移動、歩行時の摩擦などによる材料の磨耗、傷付きを防ぐために、アイオノマー樹脂を表層とした非ＰＶＣ系床材への利用が知られている（特許文献２）。これら建材や自動車内装材の用途においては、帯電に基づく感電や塵埃の付着を防止するために、アイオノマーの有する優れた特性、とくに耐磨耗性や耐傷付き性を損なわないで帯電防止機能を付与することが求められている。
【０００３】
このため、アイオノマーに対して種々の既存帯電防止剤の配合を試みたが、多くは良好な帯電防止効果が得られなかったり、また帯電防止の効果は認められるものの、外観を損ねる結果となったりして、優れた特性を犠牲にせずに帯電防止処方を確立することは容易でなかった。
【０００４】
【特許文献１】特開昭６０ー１２７１４９号公報
【特許文献２】特開平８−２５４００４号公報
【発明の開示】
【発明が解決しようとする課題】
【０００５】
このため本発明者らは、アイオノマーやアイオノマーの組成物において、その優れた表面特性、外観、意匠性などを実質的に損なうことなく、優れた帯電防止効果が得られるような配合処方について検討を行なった。その結果、後記する特定の高分子型帯電防止剤を所定量配合することにより、上記目的を達成することができることを知った。
【課題を解決するための手段】
【０００６】
すなわち本発明は、エチレン・不飽和カルボン酸共重合体のアイオノマー（ａ）又はその組成物から選ばれる樹脂成分（Ａ）１００重量部に対し、ポリエーテルエステルアミド（ｄ）又はその組成物から選ばれるポリエーテルエステルアミド成分（Ｂ）を８〜３０重量部の割合で配合してなるアイオノマー樹脂組成物に関する。
【発明の効果】
【０００７】
本発明によれば、アイオノマーの優れた表面特性、外観、意匠性、引裂強度、破断点抗張力などを実質的に損なうことなく、帯電防止性に優れた成形品を得ることができる。例えば本発明のアイオノマー樹脂組成物及び該樹脂組成物からなるフイルムは、耐磨耗性、耐傷付き性が優れ、また帯電防止性に優れているので塵埃などの付着を効果的に防止することができる。また建材の表層シートに求められる汚れのつき難さにも優れているなどの利点を備えている。このような特徴から本発明のアイオノマー樹脂組成物は、一般床材、自動車用床材等の床材、木材や合板等の突き板、鋼鈑、壁紙などの建材や家具類、看板の表層シート、化粧シート、防汚シートまたは保護シート、手摺などの成形品、自動車内外装品、カバン、手帳、辞書などのレザー調表皮、カーテン、間仕切りシート、産業用シート、デスクマット、テーブルクロス、マウスパッド、マーキングフィルム、玩具、文具用品向けの成形品もしくはそれらの表皮層、あるいはカーペット表皮（材）、真空圧空成形シートの表皮（材）として好適である。
【発明を実施するための最良の形態】
【０００８】
本発明のアイオノマー樹脂組成物において、樹脂成分（Ａ）におけるアイオノマー（ａ）のベース樹脂として使用されるエチレン・不飽和カルボン酸共重合体は、エチレンと不飽和カルボン酸のみの２元共重合体であってもよく、また任意に他の単量体が共重合された多元共重合体であってもよい。このエチレン・不飽和カルボン酸共重合体における不飽和カルボン酸含有量は、５〜３０重量％、とくに８〜２５重量％の範囲にあることが好ましく、また上記多元共重合体の場合においては、他の単量体は、例えば４０重量％以下、好ましくは３０重量％以下の割合で共重合されていてもよい。
【０００９】
上記共重合体を構成する不飽和カルボン酸としては、アクリル酸、メタクリル酸、マレイン酸モノメチル、マレイン酸モノエチル、無水マレイン酸などを例示することができるが、とくにアクリル酸又はメタクリル酸であることが好ましい。また上記多元共重合体における他の単量体としては、酢酸ビニル、プロピオン酸ビニルのようなビニルエステル、アクリル酸メチル、アクリル酸エチル、アクリル酸イソプロピル、アクリル酸イソブチル、アクリル酸ｎ−ブチル、アクリル酸イソオクチル、アクリル酸−２−エチルヘキシル、メタクリル酸メチル、メタクリル酸エチル、メタクリル酸イソプロピル、メタクリル酸イソブチル、メタクリル酸ｎ−ブチル、マレイン酸ジメチル、マレイン酸ジエチル等の不飽和カルボン酸エステル、一酸化炭素などを例示することができる。
【００１０】
アイオノマー（ａ）におけるイオン源としては、リチウム、ナトリウム、カリウムなどのアルカリ金属、マグネシウム、カルシウムなどのアルカリ土類金属、亜鉛などを好適例として挙げることができる。とくに好適なアイオノマーは、２価金属のアイオノマー、とくに亜鉛又はマグネシウムのアイオノマーである。アイオノマーとしてはまた、中和度が９０％以下、とくに４０〜８５％程度のものが好ましい。
【００１１】
上記エチレン・不飽和カルボン酸共重合体のアイオノマー（ａ）としてはまた、加工性、機械的強度などを考慮すると、１９０℃、２１６０ｇ荷重におけるメルトフローレートが、０．０１〜５００ｇ／１０分、とくに０．１〜３００ｇ／１０分程度のものを使用するのが好ましい。ベースポリマーのエチレン・不飽和カルボン酸共重合体は、高温、高圧下のラジカル共重合によって製造することができる。またアイオノマーは、エチレン・不飽和カルボン酸共重合体と金属の酸化物、水酸化物、炭酸塩などとを反応させることによって得ることができる。
【００１２】
本発明のアイオノマー樹脂組成物においては、樹脂成分（Ａ）としてアイオノマー（ａ）を単独で使用することができるが、アイオノマー（ａ）とその他樹脂との組成物、好ましくはオレフィンの単独重合体、オレフィン同士の共重合体及びオレフィンと極性モノマーの共重合体から選ばれるオレフィン系重合体を、例えばアイオノマーと等重量以下、好ましくは４０重量％以下、一層好ましくは３０重量％以下となる割合で混合した組成物として使用することができる。
【００１３】
このようなオレフィン系重合体の例としては、エチレンの単独重合体やエチレンと炭素数３以上のα−オレフィンの共重合体であって、一般に中・高密度ポリエチレン、高圧法低密度ポリエチレン、直鎖低密度ポリエチレン、直鎖超低密度ポリエチレンなどとして知られているポリエチレン；プロピレンの単独重合体、プロピレンと他のα−オレフィンのランダム共重合体やブロック共重合体などとして知られているポリプロピレン；ポリ−１−ブテン、ポリ−４−メチル−１−ペンテンなどのポリオレフィン、オレフィンと極性モノマー、例えば酢酸ビニル、プロピオン酸ビニルのようなビニルエステル、アクリル酸メチル、アクリル酸エチル、アクリル酸イソブチル、アクリル酸ｎ−ブチル、アクリル酸−２−エチルヘキシル、アクリル酸グリシジル、メタクリル酸メチル、メタクリル酸エチル、メタクリル酸イソブチル、メタクリル酸グリシジル、マレイン酸モノメチル、マレイン酸モノエチル、マレイン酸ジメチル、マレイン酸ジエチルなどの不飽和カルボン酸エステル、一酸化炭素などのアイオノマー（ａ）以外の共重合体；などを挙げることができる。
【００１４】
上記オレフィン系重合体が、エチレン・極性モノマー共重合体である場合には、その配合量にもよるが、耐磨耗性や耐傷付き性などを考慮すると、極性モノマー含量が３０重量％以下、とくに２０重量％以下のものを使用するのが好ましい。またオレフィン系重合体が、ポリエチレンやエチレン・極性モノマー共重合体である場合には、１９０℃、２１６０ｇ荷重におけるメルトフローレートが０．１〜１００ｇ／１０分、とくに０．２〜５０ｇ／１０分のものを使用するのが好ましく、またポリプロピレンである場合には、２３０℃、２１６０ｇ荷重におけるメルトフローレートが０．１〜１００ｇ／１０分、とくに０．２〜５０ｇ／１０分のものを使用するのが好ましい。
【００１５】
本発明のアイオノマー樹脂組成物においては、樹脂成分（Ａ）としてアイオノマー（ａ）を単独で使用する場合に加えて、アイオノマー（ａ）、オレフィン・グリシジルモノマー共重合体（ｂ）及びポリオレフィン（ｃ）からなる組成物を使用する場合も、耐傷付き性、耐磨耗性が良好であり、表面硬度、耐熱性、意匠性などにおいては、より優れている。とくに（ａ）、（ｂ）及び（ｃ）の合計量を１００重量部とするときに、アイオノマー（ａ）が５０〜９６．７重量部、好ましくは７３〜９５．５重量部、一層好ましくは８１〜９４重量部、オレフィン・グリシジルモノマー共重合体（ｂ）が０．３〜１０重量部、好ましくは０．５〜７重量部、一層好ましくは１〜４重量部、ポリオレフィン（ｃ）が３〜４０重量部、好ましくは４〜２０重量部、一層好ましくは５〜１５重量部となる割合の組成物を使用することが好ましい。
【００１６】
上記樹脂成分（Ａ）として好適なアイオノマー組成物においては、アイオノマー（ａ）として、とくにイオン源として、亜鉛、マグネシウム、カルシウムのような２価金属イオンを含有するものを使用すると、上記のような特性を容易に発現することができるので好ましい。また、成形性、機械的特性、他成分との混和性などを考慮すると、１９０℃、２１６０ｇ荷重におけるメルトフローレートが０．０１〜１００ｇ／１０分、とくに０．１〜５０ｇ／１０分のものを使用するのが好ましい。
【００１７】
上記樹脂成分（Ａ）として好適なアイオノマー組成物を構成するオレフィン・グリシジルモノマー共重合体（ｂ）は、オレフィンとグリシジルモノマーとの２元共重合体のみならず、さらに他の単量体を含有する多元共重合体であってもよい。かかる共重合体におけるオレフィンとしては、エチレン、プロピレン、１−ブテンなどを挙げることができるが、とくにエチレンの共重合体が好ましい。またグリシジルモノマーとしては、グリシジルアクリレート、グリシジルメタクリレートなどのグリシジルエステル、ビニルグリシジルエーテル、アリルグリシジルエーテル、２−メチルアリルグリシジルエーテル等のグリシジル不飽和エーテルを挙げることができる。さらに上記多元共重合体における他の単量体としては、例えばビニルエステルや不飽和カルボン酸エステルが好ましく、これら他の単量体の具体例としては、アイオノマーのベースポリマーであるエチレン・不飽和カルボン酸共重合体における他の単量体としてすでに例示したものを挙げることができる。
【００１８】
上記オレフィン・グリシジルモノマー共重合体においては、オレフィンが５０〜９９重量％、とくに５２〜９８重量％、グリシジルモノマーが０．５〜２０重量％、とくに１〜１８重量％、上記他の単量体が０〜４９．５重量％、好ましくは０〜４０重量％の範囲で共重合されているものが好ましい。このような共重合体は、ランダム共重合体であってもグラフト共重合体であってもよいが、一般にはアイオノマーとの反応の均一性からランダム共重合体を使用するのが好ましい。このようなランダム共重合体は、例えば、高温、高圧下のラジカル共重合によって得ることができる。
【００１９】
上記共重合体としてエチレン共重合体を使用する場合には、１９０℃、２１６０ｇ荷重におけるメルトフローレートが、０．０１〜１０００ｇ／１０分、とくに０．１〜２００ｇ／１０分のものを使用するのが好ましい。
【００２０】
上記樹脂成分（Ａ）として好適なアイオノマー組成物を構成するポリオレフィン（ｃ）としては、ポリエチレン、ポリプロピレン、ポリ−１−ブテン、ポリ−４−メチル−１−ペンテンなどを挙げることができる。これらの中ではポリエチレン、中でも直鎖低密度ポリエチレンを用いるか、あるいはポリプロピレン、中でもプロピレン・α−オレフィン共重合体を使用することが好ましい。すなわち直鎖低密度ポリエチレンやプロピレン・α−オレフィン共重合体を使用することにより、他成分との分散性が優れ、意匠性、耐熱性、耐磨耗性、耐傷付き性、防汚性、機械的強度等に優れた樹脂組成物を容易に得ることができる。とくに直鎖低密度ポリエチレンには、他の樹脂成分との相溶性に優れており、折り曲げに対して白化し難い組成物を得ることができる。
【００２１】
上記直鎖低密度ポリエチレンは、エチレンと炭素数３以上、好ましくは３〜１２のα−オレフィンの共重合体であって、密度が９００〜９４０ｋｇ／ｍ３、好ましくは９００〜９３０ｋｇ／ｍ３のものである。これらはシクロペンタジエニル骨格を有する配位子を有するジルコニウムの化合物からなる触媒成分と有機アルミニウムオキシ化合物触媒成分の組み合わせ触媒のようなシングルサイト触媒、あるいは高活性チタン触媒成分と有機アルミニウム化合物触媒成分の組み合わせ触媒のようなマルチサイト触媒の存在下に、エチレンと炭素数３以上のα−オレフィン、例えばプロピレン、１−ブテン、１−ペンテン、１−ヘキセン、１−オクテン、１−デセン、１−ドデセン、４−メチル−１−ペンテンなどを共重合することによって製造することができる。直鎖低密度ポリエチレンとしては、他成分との混和性や加工性を考慮すると、１９０℃、２１６０ｇ荷重におけるメルトフローレートが０．１〜１００ｇ／１０分、とくに０．２〜５０ｇ／１０分のものを使用することが好ましい。
【００２２】
ポリオレフィン（ｃ）として好適な上記プロピレン・α−オレフィン共重合体は、プロピレンを主体とするプロピレンとその他のα−オレフィンとの共重合体であって、密度は８７０〜９３０ｋｇ／ｍ３、とくに８８０〜９２０ｋｇ／ｍ３のものが好ましく、また２３０℃、２１６０ｇ荷重におけるメルトフローレートが０．１〜１００ｇ／１０分、とくに０．２〜８０ｇ／１０分のものが好ましい。プロピレンと共重合されるα−オレフィンとしては、炭素数２〜１２、とくに炭素数２〜１０のものが好ましく、具体的には、エチレン、１−ブテン、１−ヘキセン、１−オクテン、１−デセン、１−ドデセン、４−メチルー１−ペンテンなどの１種又は２種以上を例示することができる。
【００２３】
上記プロピレン共重合体は、ランダム共重合体でもブロック共重合体であってもよい。とくに好適なランダム共重合体は、プロピレン含量が８５〜９９．９重量％、好ましくは９０〜９９．５重量％であるプロピレンとエチレンのランダム共重合体又はプロピレンとエチレンと他のα−オレフィンとからなるランダム共重合体である。これらは立体特異性触媒の存在下で共重合された結晶性の重合体である。またブロック共重合体は、プロピレンと他のα−オレフィンを順次に重合又は共重合して得られるもので、一般には（１）プロピレンの重合ののち（２）プロピレンとやや多量のα−オレフィンの共重合及び／又は（３）α−オレフィンの重合からなる重合段階を一つ以上組み合わせることによって行われる。上記（１）のプロピレンの重合においては少量のα−オレフィンを共重合させる場合があり、また（３）のα−オレフィンの重合においてプロピレンを少量共重合させる場合がある。いずれにしても上記ブロック重合体は、立体特異性触媒の存在下で上記多段階の重合によって得ることができる。好適なプロピレン・α−オレフィンブロック共重合体は、（１）のプロピレン重合体ブロックを６０〜９５重量％程度含有するプロピレンとエチレンのブロック共重合体である。
【００２４】
上記樹脂成分（Ａ）として好適なアイオノマー組成物は、アイオノマー（ａ）、オレフィン・グリシジルモノマー共重合体（ｂ）及びポリオレフィン（ｃ）を溶融混合することによって得ることができる。溶融混合に際しては、スクリュー押出機、ロールミキサー、バンバリミキサー等の通常の混合装置を使用することができる。また溶融混合は上記３成分を同時に配合して行うことができるが、最も好ましいのは（ｂ）と（ｃ）を予め溶融混合したものと（ａ）を溶融混合する方法である。この方法によれば、（ｂ）が（ｃ）に希釈されることにより（ａ）との反応が局部的に起こらず均一となるためで、優れた諸性質を有する組成物を品質安定性よく製造できるという利点がある。先に（ａ）と（ｂ）を溶融混合した後、（ｃ）を混合するというような方法を取ると、局部的な反応によりゲルが発生する恐れがあるので避けたほうがよい。
【００２５】
本発明のアイオノマー樹脂組成物は、アイオノマー（ａ）又はその組成物からなる樹脂成分（Ａ）１００重量部に対して、ポリエーテルエステルアミド（ｄ）又はその組成物から選ばれるポリエーテルエステルアミド成分（Ｂ）を８〜３０重量部、好ましくは１０〜２５重量部配合するものである。
【００２６】
本発明で使用されるポリエーテルエステルアミド（ｄ）は、ポリアミドブロックとポリオキシアルキレングリコールブロックとから構成され、これらブロックがエステル結合により結合されているブロック共重合体である。
【００２７】
ポリアミドブロックとしては、例えば蓚酸、コハク酸、アジピン酸、セバシン酸、ドデカン二酸、テレフタル酸、イソフタル酸、１，４−シクロヘキサンジカルボン酸のようなジカルボン酸と、エチレンジアミン、テトラメチレンジアミン、ペンタメチレンジアミン、ヘキサメチレンジアミン、デカメチレンジアミン、２，２，４−トリメチルヘキサメチレンジアミン、２，４，４−トリメチルヘキサメチレンジアミン、１，３−ビス（アミノメチル）シクロヘキサン、１，４−ビス（アミノメチル）シクロヘキサン、メチレンビス（４−アミノシクロヘキサン）、ｍ−キシリレンジアミン、ｐ−キシリレンジアミンのようなジアミンとの重縮合、ε−カプロラクタム、ω−ドデカラクタムのようなラクタムの開環重合、６−アミノカプロン酸、９−アミノノナン酸、１１−アミノウンデカン酸、１２−アミノドデカン酸のようなアミノカルボン酸の重縮合、あるいは上記ラクタムとジカルボン酸とジアミンとの共重合などにより得られるものである。このようなポリアミドセグメントとしては、ナイロン４、ナイロン６、ナイロン４６、ナイロン６６、ナイロン６１０、ナイロン６１２、ナイロン６Ｔ、ナイロン１１、ナイロン１２、ナイロン６／６６、ナイロン６／１２、ナイロン６／６１０、ナイロン６６／１２、ナイロン６／６６／６１０などであり、とくにナイロン１１、ナイロン１２などが好ましい。またポリアミドブロックとしては、例えば分子量が４００〜５０００程度のものが使用される。
【００２８】
またポリエーテルブロックとしては、ポリオキシエチレングリコール、ポリオキシプロピレングリコール、ポリオキシテトラメチレングリコール、ポリオキシエチレン・ポリオキシプロピレングリコールなどのポリオキシアルキレングリコールあるいはこれらの混合物などを例示することができる。これらは、例えば分子量が４００〜６０００程度、とくに６００〜５０００程度のものがよい。
【００２９】
本発明で使用するポリエーテルエステルアミド（ｄ）としては、ポリオキシアルキレングリコールブロックの含有量が５〜８０重量％、とくに１５〜７０重量％含まれるものが好ましい。さらに２３０℃、２１６０ｇ荷重におけるメルトフローレートが０．１〜１０００ｇ／１０分、とくに１〜１００ｇ／１０分のものを用いるのが好ましい。また示差走査熱量計（ＤＳＣ）で測定される融点（最大吸熱量を示す温度）が１３０〜１７５℃程度のものを使用するのが好ましい。このようなポリエーテルエステルアミドは、分子量６００〜５０００程度のナイロンオリゴマーとポリオキシアルキレングリコールと必要に応じカルボン酸を反応させることによって得ることができる。
【００３０】
アイオノマー又はその組成物から選ばれる樹脂成分（Ａ）にポリエーテルエステルアミド（ｅ）を配合する場合、ポリエーテルエステルアミド（ｄ）の組成物を使用することができる。該組成物の代表例として、ポリエーテルエステルアミド（ｄ）に無機又は有機のプロトン酸塩を配合したものを例示することができる。配合可能な無機又は有機のプロトン酸塩として具体的には、ＬｉＣｌＯ４、ＬｉＣＦ３ＳＯ３、ＮａＣｌＯ４、ＬｉＢＦ４、ＮａＢＦ４、ＫＢＦ４、ＮａＣＦ３ＳＯ３、ＫＣｌＯ４、ＫＰＦ６、ＫＣＦ３ＳＯ３、ＫＣ４Ｆ９ＳＯ３、Ｃａ（ＣｌＯ４）２、Ｃａ（ＰＦ６）２、Ｍｇ（Ｃｌ４）２、Ｍｇ（ＣＦ３ＳＯ３）２、Ｚｎ（ＣｌＯ４）２、Ｚｎ（ＰＦ６）２、Ｃａ（ＣＦ３ＳＯ３）２などを挙げることができる。このようなプロトン酸塩は、例えばポリエーテルエステルアミド（ｄ）に対し０．１〜５重量部程度配合することができる。該組成物としてはまた、ポリエーテルエステルアミド（ｄ）に、それと親和性を有する繊維、例えばポリアミド繊維を配合したものを例示することができる。
【００３１】
本発明のアイオノマー樹脂組成物においては、アイオノマー（ａ）又はその組成物から選ばれる上記した樹脂成分（Ａ）１００重量部に対し、上記したポリエーテルエステルアミド（ｄ）又はその組成物から選ばれるポリエーテルエステルアミド成分（Ｂ）を８〜３０重量部、好ましくは１０〜２５重量部配合するものである。成分（Ｂ）の配合量が上記範囲より少ないと、帯電防止効果が充分ではなく、一方その配合量が多くなり過ぎると得られる組成物の表面特性や外観が損なわれるので好ましくない。アイオノマー樹脂組成物の外観や帯電防止性の観点から、成分（Ｂ）として、ＤＳＣで測定される融点が１３０〜１６０℃のもの（Ｂ−１）と、ＤＳＣで測定される融点が１４５〜１７５℃であって、（Ｂ−１）の融点より５℃以上高いもの（Ｂ−２）の混合物を使用することが好ましい。（Ｂ−１）と（Ｂ−２）の好適な混合割合［（Ｂ−１）／（Ｂ−２）］は、１／２〜５／１の範囲である。
【００３２】
本発明のアイオノマー樹脂組成物には、、各種添加剤を配合することができる。このような添加剤の一例として、酸化防止剤、熱安定剤、光安定剤、紫外線吸収剤、顔料、染料、滑剤、ブロッキング防止剤、他の帯電防止剤、防黴剤、抗菌剤、難燃剤、難燃助剤、架橋剤、架橋助剤、発泡剤、発泡助剤、無機充填剤、繊維強化材などを挙げることができる。このような添加剤はアイオノマー樹脂組成物調製時あるいは調製後に配合することができるし、上記樹脂成分（Ａ）及び／又はポリエーテルエステルアミド成分（Ｂ）に予め配合しておくことができる。
【００３３】
本発明のアイオノマー樹脂組成物は、前記した樹脂成分（Ａ）とポリエーテルエステルアミド成分（Ｂ）を、常法によって溶融混合することによって得ることができる。また樹脂成分（Ａ）とポリエーテルエステルアミド成分（Ｂ）をドライブレンドし、それを溶融成形することによってアイオノマー樹脂組成物の成形品を直接得ることもできる。勿論、望むならば、樹脂成分（Ａ）として、上記した（ａ）、（ｂ）、（ｃ）からなるアイオノマー組成物を使用する場合においては、該組成物を構成する成分（ａ）、（ｂ）、（ｃ）及び成分（Ｂ）を、同時に配合しても良いし、また任意の順序で逐次的に混合することもできる。
【００３４】
本発明のアイオノマー樹脂組成物は、押出成形、射出成形、圧縮成形、中空成形などの各種成形方法により、各種形状の成形体とすることができる。例えばインフレーションフイルム成形機やキャストフイルム・シート成形機を用いて成形されるシートやフイルムなどの成形体は、耐磨耗性、耐傷付き性、帯電防止性が優れている。とくに樹脂成分（Ａ）として（ａ）、（ｂ）、（ｃ）からなるアイオノマー組成物を使用した場合には、上記特性に加え、シルキー状のシートやフイルムが得られ、延伸時又は折り曲げ時に樹脂白化がないというアイオノマーの特徴を維持しつつ、耐熱性、意匠性（艶消し外観）にも優れているという特徴を有している。このようなシートやフイルムなどの成形体は単層でもよく、また各種基材との接着性を向上させるために、共押出成形機により接着性樹脂と共押出積層体を形成することもできる。
【００３５】
本発明のアイオノマー樹脂組成物と積層できる接着性樹脂は、エチレン・不飽和カルボン酸共重合体、エチレン・不飽和カルボン酸・不飽和カルボン酸アルキルエステル３元共重合体、エチレン・不飽和カルボン酸アルキルエステル共重合体、エチレン・ビニルエステル共重合体、エチレン・不飽和カルボン酸アルキルエステル・一酸化炭素共重合体、あるいはこれらの不飽和カルボン酸グラフト物から選ばれる、単体もしくは任意の複数からなるブレンド物を代表例として挙げることができる。
【００３６】
また本発明のアイオノマー樹脂組成物における他の押出成形例としては、押出コーティング成形機を用いて他の基材表面に熱接着させることにより積層体を形成する方法を例示することができる。このような基材として、紙、各種金属箔、鋼板などの各種金属板、ポリオレフィンフイルム・シート、織布、不織布などを挙げることができる。押出コーティング成形の場合、後述の実施例に示すように、本発明のアイオノマー樹脂組成物を構成する各樹脂成分のＭＦＲや配合割合を巧くコントロールすることにより、押出成形性と耐磨耗性、耐傷付き性、艶消し外観などの表面特性のバランスを取ることができる。
【００３７】
本発明のアイオノマー樹脂組成物を押出コーティング成形機により他の基材の表面に積層する場合、単層でもよく、また各種基材との接着性を向上させるために、共押出コーティング成形機により接着性樹脂層を介して形成することができる。このような接着性樹脂としては、前述の各種エチレン共重合体、あるいはこれらの不飽和カルボン酸グラフト物から選ばれる、単体もしくは任意の複数からなるブレンド物を代表例として挙げることができる。
【実施例】
【００３８】
以下、本発明を実施例により説明するが、本発明はこれらの実施例に限定されるものではない。尚、実施例、比較例に用いた原料の組成と物性及び得られたシート、フイルムの物性の測定方法は以下の通りである。
【００３９】
１．原材料
（１）アイオノマー（ａ１）
ベースポリマー：エチレン・メタクリル酸共重合体（メタクリル酸含量１１重量％）
金属カチオン源：亜鉛、中和度：６３モル％、ＭＦＲ：５．０ｇ／１０分
（２）アイオノマー（ａ２）
ベースポリマー：エチレン・メタクリル酸共重合体（メタクリル酸含量１５重量％）
金属カチオン源：亜鉛、中和度：５９モル％、ＭＦＲ：０．９ｇ／１０分
（３）エチレン・グリシジルメタクリレート共重合体（ｂ）
グリシジルメタクリレート含量１２重量％、ＭＦＲ：３．０ｇ／１０分
（４）プロピレン・エチレンランダム共重合体（ｃ）
商品名：Ｆ２１９ＤＡ、三井住友ポリオレフィン（株）製、密度９００ｋｇ／ｍ３、ＭＦＲ９．０ｇ／１０分（２３０℃）
【００４０】
（５）ポリエーテルエステルアミド成分（Ｂ）
（５−１）ポリエーテルエステルアミド（Ｂ−１）
商品名：イルガスタットＰ１６、融点（ＤＳＣ）１５８℃、チバ・スペシャルティ・ケミカルズ（株）製
（５−２）ポリエーテルエステルアミド組成物（Ｂ−２）
商品名：イルガスタットＰ１８、融点（ＤＳＣ）１７３℃（他に、１５３℃と１６６℃に吸熱ピークあり）、過塩素酸ナトリウム一水化物５％以下含有、チバ・スペシャルティ・ケミカルズ（株）製
【００４１】
２．物性測定方法
フイルム物性については、後述する方法で製造した１００μｍ厚みのインフレーションフイルムを使用して測定を行い、シート物性については、後述の方法で製造した３ｍｍ厚のプレスシートを使用して測定した。
【００４２】
（１）メルトフローレート（ＭＦＲ）
１９０℃、２１６０ｇ荷重
（２）外観
インフレーションフイルム中の外観を目視判定した。
【００４３】
（３）帯電防止性
（３−１）表面抵抗率
２３℃、５０％相対湿度雰囲気に２４時間放置した積層体試験片を、三菱化学（株）製
Hiresta-UPを用いて、ＪＩＳ  Ｋ６９１１に基づき、印加電圧５００Ｖにて表面抵抗率Ｐを測定し、以下の通りに評価した。
◎：Ｐ≦１．０×１０１０Ω
○：１．０×１０１０Ω＜Ｐ≦１．０×１０１２Ω
△：１．０×１０１２Ω＜Ｐ≦１．０×１０１４Ω
×：１．０×１０１４Ω＜Ｐ
（３−２）減衰時間
２３℃、５０％相対湿度雰囲気に２４時間放置した積層体試験片を、米国ＥＴＳ社製
Static Decay Meter Model 4060を用い、印加電圧−５０００Ｖから−５０Ｖへ減衰する時間ｔ（１％）及び−５０００Ｖからー５００Ｖへ減衰する時間ｔ（１０％）を測定し、以下の通り評価した。
◎：ｔ≦０．１秒
○：０．１秒＜ｔ≦１０秒
△：１０秒＜ｔ≦６０秒
×：６０秒＜ｔ
【００４４】
（４）光学性
グロス：ＪＩＳ  Ｚ８７４１に準拠
（５）耐熱性（ヒートシール性）
ＪＩＳ  Ｚ１７０７に準拠して、１５ｍｍ幅のフイルムを剥離した際のシール界面の状況を観察した。尚、測定に使用したサンプルは、１６０℃に加熱した１０ｍｍ幅のシールバーで１秒間加圧したものであり、ヒートシールをしてから２４時間経過したものを使用した。
【００４５】
（６）引張特性
ＪＩＳ  Ｋ６７８１に準拠して、下記の条件下で破断点強度及び破断点伸びを測定した。
試験速度：５００ｍｍ／分、チャック間距離：９０ｍｍ、標線距離：４０ｍｍ
（７）表面硬度（ショアＤ）
ＪＩＳ  Ｋ７２１５に準拠
（８）曲げ剛性
ＪＩＳ  Ｋ７１０６に準拠
【００４６】
（９）テーバー摩耗
ＪＩＳ  Ａ１４５３、３ｍｍシート、摩耗輪Ｓ−４２，荷重５３０ｇ、回転数５００回転（１００回転毎にはたく）
（１０）学振磨耗
綿帆布１０号を用い、荷重４５０ｇ、接触面積２２４ｍ２、往復速度６０回／分、往復回数１００回の条件で、シート表面に傷つき処理を行った後、表面の削られた面積の割合を顕微鏡（３５倍、観察幅２ｍｍ）写真を用いて測定し、残存率を求めた。
【００４７】
［実施例１〜２、比較例１〜２］
エチレン・グリシジジルメタクリレート（ｂ）共重合体２重量部とプロピレン・エチレンランダム共重合体（ｃ）１５重量部を予め溶融混合して得られたブレンド物とアイオノマー（ａ１）８３重量部を溶融混練してアイオノマー組成物（Ａ）を調製した。これにイルガスタットＰ１６とイルガスタットＰ１８の３／１の混合物を表１に示す割合で配合して溶融混練して各種アイオノマー樹脂組成物を得た。尚、実施例２においてはイルガスタット混合物と一緒に紫外線吸収剤（商品名：シーソーブ１０２、白石カルシウム（株）製）０．５重量部及び光安定剤（商品名：サノールＬＳ７７０、三共（株）製）０．２重量部を配合した。得られたアイオノマー樹脂組成物を、インフレーションフイルム成形機（３０ｍｍφ）を用いて加工設定温度２３０℃、スクリュー回転数５０ｒｐｍの条件で成形し、１００μｍ厚みのフイルムを得た。
【００４８】
アイオノマー樹脂組成物の１９０℃、２１６０ｇ荷重におけるメルトフローレート（ＭＦＲ）及び成形状況について表１に纏めた。また得られたフイルムの評価結果を表２に纏めた。
【００４９】
また上記アイオノマー樹脂組成物から１８０℃×５分加熱、１８０℃×５分加圧、２０℃×５分冷却の条件で３ｍｍ厚のプレスシートを作成し、その評価を行なった。その結果を表３に示す。
【００５０】
【表１】
0004606029.tif 000002
【００５１】
【表２】
0004606029.tif 000003
【００５２】
【表３】
0004606029.tif 000004
【００５３】
［実施例３］
３層インフレーションフイルム成形機を用い、実施例１のアイオノマー樹脂組成物を表皮層に、前記したアイオノマー（ａ１）を中間層に、同じアイオノマー（ａ１）を接着層とするそれぞれの層厚みが７０μｍの３層フイルムを作成した。この３層フイルムについて、同様に帯電防止特性、光学特性及び引張強度測定を行なった。結果を表４に示す。
【００５４】
［実施例４］
実施例３において、接着層としてアイオノマー（ａ１）の代わりに、エチレン・メタクリル酸共重合体（メタクリル酸含量９重量％、ＭＦＲ３ｇ／１０分）８０重量部及び無水マレイン酸グラフトエチレン・アクリル酸エチル共重合体（アクリル酸エチル含量２５重量％のエチレン・アクリル酸エチル共重合体に対して１重量％の無水マレイン酸をグラフトしたＭＦＲ７ｇ／１０分のグラフト重合体）２０重量部の組成物（組成物Ｂ）を使用した以外は、実施例３と同様に３層フイルムを作成し、その物性を同様に測定した。結果を表４に示す。
【００５５】
［比較例３］
実施例３において、表皮層として実施例１のアイオノマー樹脂組成物を使用する代わりに、実施例１のアイオノマー組成物（Ａ）を使用した以外は、実施例３と同様に３層フイルムを作成し、その物性を同様に測定した。結果を表４に示す
【００５６】
【表４】
0004606029.tif 000005
【００５７】
［実施例５、比較例４］
アイオノマー（ａ２）にイルガスタットＰ１６とイルガスタットＰ１８の３／１の混合物を表５に示す割合で配合して溶融混練してアイオノマー樹脂組成物を得た（実施例５）。得られたアイオノマー樹脂組成物を、インフレーションフイルム成形機（３０ｍｍφ）を用いて加工設定温度２３０℃、スクリュー回転数５０ｒｐｍの条件で成形し、１００μｍ厚みのフイルムを得た。比較のため、アイオノマー（ａ２）からも同様にフイルム成形を行なった（比較例４）。
【００５８】
上記アイオノマー樹脂組成物及びアイオノマー（ａ２）の１９０℃、２１６０ｇ荷重におけるメルトフローレート（ＭＦＲ）及び成形状況について表５に纏めた。また得られたフイルムの評価結果を表６に纏めた。
【００５９】
また、上記アイオノマー樹脂組成物又はアイオノマー（ａ２）から１８０℃×５分加熱、１８０℃×５分加圧、２０℃×５分冷却の条件で３ｍｍ厚のプレスシートを作成し、その評価を行なった。その結果を表７に示す。
【００６０】
【表５】
0004606029.tif 000006
【００６１】
【表６】
0004606029.tif 000007
【００６２】
【表７】
0004606029.tif 000008
【００６３】
［実施例６〜８］
アイオノマー（ａ２）にイルガスタットＰ１６とイルガスタットＰ１８の１／１の混合物を表８に示す割合で配合して溶融混練し、各種アイオノマー樹脂組成物を得た。得られたアイオノマ樹脂組成物を、インフレーションフィルム成形機（３０ｍｍφ）を用いて加工設定温度２３０℃、スクリュー回転数５０ｒｐｍの条件で成形し、１００μｍ厚みのフイルムを得た。
【００６４】
上記アイオノマー樹脂組成物の１９０℃、２１６０ｇ荷重におけるメルトフローレート（ＭＦＲ）、成形状況及びフイルムの評価結果を表８に纏めた。
【表８】
0004606029.tif 000009
【００６５】
［実施例９］
インフレーションフィルム成形機を用いて、実施例８で得られたアイオノマー樹脂組成物とアイオノマー（ａ２）を使用した２層フィルムを作成（厚み３３０μｍ、構成比１／１）し、アイオノマー（ａ２）層表面にコロナ処理及びプライマー塗工を施した上で、市販のＰＶＣ（ポリ塩化ビニル）製床タイル（ＰＶＣクリア層（０．５ｍｍ）／ＰＶＣプリント層（０．１ｍｍ）／ＰＶＣバック層（２．５ｍｍ））と２層フィルムのアイオノマー（ａ２）層がＰＶＣ製床タイルのＰＶＣクリア層に接着するように重ね、熱プレスを用いて１２０℃で３０秒間圧着することにより、積層成形品を作成した。得られた積層成形品の表面は、帯電防止性、意匠性、防汚性、耐傷付き性（学振式摩耗試験）が改良され、２層フィルムとＰＶＣ製床タイルの接着強度も１０Ｎ／２５ｍｍ（９０度剥離）と良好であった。
【００６６】
［実施例１０］
実施例９で作成した２層フィルム（厚み３３０μｍ、構成比１／１）を、アイオノマー（ａ２）層表面にコロナ処理及びプライマー塗工を施した上で、市販のポリオレフィン印刷フィルム（厚み１００μｍ）の印刷側と２層フィルムのアイオノマー（ａ２）層が接着するように重ね、１２０℃で３０秒間圧着することにより、積層品を作成した。得られた積層品の表面は、帯電防止性、意匠性、防汚性、耐傷付き性（学振式摩耗試験）が改良され、積層品の層間接着強度も良好であった（材料破壊により剥離不能）。
【００６７】
［実施例１１］
実施例３で作成した３層フィルムと、炭酸カルシウム６０重量部とエチレン・酢酸ビニル共重合体（酢酸ビニル含量２８重量％、ＭＦＲ１５ｇ／１０分）４０重量部とからなる組成物の３ｍｍ厚プレスシートとを、３層フィルムの接着層に市販の接着剤を介して重ね、熱プレスを用いて１２０℃で３０秒間圧着することにより、積層成形品を作成した。得られた積層成形品は、帯電防止性、意匠性、防汚性、耐傷付き性（学振式摩耗試験）に優れ、折り曲げ白化もなく、床材として好適である。
【００６８】
［実施例１２］
実施例３で作成した３層フィルムと印刷された化粧合板とを、３層フィルムの接着層に市販の接着剤をコートして重ね、熱プレスを用いて１２０℃で３０秒間圧着することにより、積層成形品を作成した。得られた積層成形品は、表面にニス塗工しなくとも、帯電防止性、防汚性、耐傷付き性（学振式摩耗試験）に優れており、意匠性も改良されている。